(57)【要約】  化学増幅型レジストにより形成されたレジスト層２と、前記レジスト層２を被覆するように形成された保護層４と、前記レジスト層２と前記保護層４との間に設けられたバッファ層３と、を有し、前記保護層４は、酸性物質、塩基性物質、および当該酸性物質が当該塩基性物質と反応することにより生じた塩を含有しており、前記バッファ層３は、前記保護層４により被覆される前の被覆前レジスト層２０の表層部分であって前記被覆前レジスト層２０と前記保護層４とが接触する部分を構成要素とするものであり、且つ、当該部分が、前記保護層４から移動してきた前記酸性物質、前記塩基性物質および前記塩を受け入れることにより形成されるものであるマスクブランクを提供する。
2015029693.tif 000002
【特許請求の範囲】
【請求項１】
化学増幅型レジストにより形成されたレジスト層と、
前記レジスト層を被覆するように形成された保護層と、
前記レジスト層と前記保護層との間に設けられたバッファ層と、
を有し、
前記保護層は、酸性物質、塩基性物質、および当該酸性物質が当該塩基性物質と反応することにより生じた塩を含有しており、
前記バッファ層は、前記保護層により被覆される前の被覆前レジスト層の表層部分であって前記被覆前レジスト層と前記保護層とが接触する部分を構成要素とするものであり、
且つ、当該部分は、前記酸性物質、前記塩基性物質および前記塩を含む、マスクブランク。
【請求項２】
前記レジスト層は塩基性物質を含有しており、
前記保護層の塩基性物質は、前記レジスト層の塩基性物質よりも嵩高い、請求項１に記載のマスクブランク。
【請求項３】
前記レジスト層は塩基性物質を含有しており、
前記保護層の塩基性物質は、前記レジスト層の塩基性物質よりも分子が大きい、請求項１に記載のマスクブランク。
【請求項４】
前記保護層の酸性物質は芳香族化合物である、請求項１ないし３のいずれかに記載のマスクブランク。
【請求項５】
前記保護層の塩基性物質はアミンである、請求項１ないし４のいずれかに記載のマスクブランク。
【請求項６】
前記バッファ層の厚さは１０ｎｍ以下である、請求項１ないし５のいずれかに記載のマスクブランク。
【請求項７】
前記保護層は水およびアルカリ性水溶液のうちのいずれかまたはその両方に可溶である、請求項１ないし６のいずれかに記載のマスクブランク。
【請求項８】
前記バッファ層は水およびアルカリ性水溶液のうちのいずれかまたはその両方に可溶である、請求項１ないし７のいずれかに記載のマスクブランク。
【請求項９】
化学増幅型レジストにより形成されたレジスト層を被覆するように、酸性物質、塩基性物質、および当該酸性物質が当該塩基性物質と反応することにより生じた塩を含有している保護層を形成する保護層形成工程と、
前記保護層形成工程中ないし後、前記保護層により被覆される前の被覆前レジスト層の表層部分であって前記被覆前レジスト層と前記保護層とが接触する部分に、前記保護層から移動してきた前記酸性物質、前記塩基性物質および前記塩を受け入れさせることにより、前記レジスト層と前記保護層との間にバッファ層を形成するバッファ層形成工程と、
を有する、マスクブランクの製造方法。
【請求項１０】
請求項１ないし８のいずれかに記載のマスクブランクに対して、２００ｎｍ以下のサイズのパターンを形成するパターン形成工程と、
を有する、転写用マスクの製造方法。
【発明の詳細な説明】
【技術分野】
【０００１】
本発明は、マスクブランク、マスクブランクの製造方法および転写用マスクの製造方法に関する。
【背景技術】
【０００２】
マスクブランクは、フォトリソグラフィー法に用いられる転写用マスクの基として使用されている。そして転写用マスクは、半導体パターンの形成に使用されている。【０００３】
半導体パターンの細密化に伴い、そのパターン形成に用いられる転写用マスクのパターンも細密化が進んでいる。転写用マスクは、マスクブランク上に形成された薄膜を、予め設定したパターン形状に形成することにより製造される。【０００４】
マスクブランクにおいて、最初にパターン形成すべきは、薄膜の上に形成されたレジスト層である。このため、レジスト層のパターニングがいかに高感度で細密なパターンが形成できるかが課題となっている。その結果、マスクブランクを製造する際に使用されるレジストとしては、露光光に対する感度が高い化学増幅型レジストが使用されるようになっている。【０００５】
そして、マスクブランクおよび化学増幅型レジストに関しては、以下の２つの改良すべき点が存在することが、各文献に開示されている。【０００６】
１つ目の点は、マスクブランクを保管および移送する際に、マスクブランクの最表面に、異物が付着してしまうという点である。
２つ目の点は、化学増幅型レジストは外気に触れると外気中の汚染物質が付着したり化学増幅型レジストそのものが劣化したりして、感度を維持できなくなるという点である。
以上の２つの点を改善するために、本出願人は、水溶性樹脂からなる防塵保護膜を化学増幅型レジスト層の上に形成するという技術を公開している（特許文献１参照）。
【先行技術文献】
【特許文献】
【０００７】
【特許文献１】ＷＯ２００４／０８８４１９号公報
【発明の概要】
【発明が解決しようとする課題】
【０００８】
以上の２つの課題を解決するための手法としては、まずは、化学増幅型レジスト層の上に保護層を形成することが挙げられる。しかしながら、化学増幅型レジスト層の上に保護層を形成することについて、本発明者は、以下の点を新たな課題として見出した。【０００９】
すなわち、３つ目の点として、化学増幅型レジスト層の上に保護層を形成すると、保護層に含まれる酸や塩基などの成分や、保護層を透過してくる水分やアウトガスなどにより、化学増幅型レジスト層の感度が低下してしまう。【００１０】
また、上記の点に加え、本発明者は、以下の点を新たな課題として見出した。【００１１】
４つ目の点として、特許文献１に開示されている構成だと、化学増幅型レジスト層と保護層との間の密着性を高く保持する必要がある。先にも述べたように、半導体パターンの細密化が進んでおり、マイクロサイズないしナノサイズのパターンが必要となっている。このような微細なパターン形成において、ある部分では化学増幅型レジスト層と保護層とが密着している一方、ある部分では化学増幅型レジスト層から保護層が脱離すると、マスクブランクの主表面にムラが生じることになる。このムラが、最終的に、微細なパターン形成の阻害要因となるおそれがある。【００１２】
また、５つ目の点として、化学増幅型レジスト層に対して露光を行った際、化学増幅型レジスト層の主表面における露光部分の性質が変化するおそれがある。例として、ポジ型の化学増幅型レジストに対して数十ｎｍの径のスポット露光を行う場合を考える。この場合、化学増幅型レジスト層に対して露光を行い、保護層を除去した後、化学増幅型レジスト層に対して現像液を塗布する。本来なら、数十ｎｍの径の孔を形成しなければならない。つまり、数十ｎｍの径の孔に現像液が入り込まなければならない。仮に、露光部分の性質が変化していた場合、数十ｎｍの径のスポットである露光部分に現像液が上手く入り込まず、精緻なレジストパターンを形成できないというおそれもある。【００１３】
そこで本発明は、保護層によって化学増幅型レジスト層を異物から保護し且つ化学増幅型レジストとしての機能が維持され、微細なパターンを形成可能なマスクブランクを提供することを、主たる目的とする。
【課題を解決するための手段】
【００１４】
本発明者は、上記の課題を解決するための手法について検討した。まず、１〜２の点を解決するために、特許文献１に記載の技術のように、化学増幅型レジスト層を被覆するように保護層を形成するという構造を踏襲するのが良いと、本発明者は考えた。ただ、３〜５の点を解決する必要は依然として存在する。【００１５】
そこで、本発明者は、３つ目の点の解決手段について検討を加えた。当業者ならば、保護層に含まれる酸や塩基などの成分は、化学増幅型レジスト層に入り込む前に遮蔽されるべきと考えるのが通常である。しかしながら、本発明者は、そのような発想とは全く逆の思想を想到した。すなわち、保護層が有する成分を、意図的に化学増幅型レジスト層へと侵入させるという思想へと到達した。そして、化学増幅型レジスト層のうち、保護層が有する成分が侵入した部分をバッファ層へと作り変え、このバッファ層により、保護層が有する酸や塩基の過度な侵入、および、保護層を透過してくる水分やアウトガスなどの侵入を抑制するという画期的な手法を想到した。詳しくは後述するが、こうすることにより、３つ目の点と同様に、４つ目および５つ目の点も解決できることを、本発明者は見出した。【００１６】
以上の知見に基づいて成された本発明の構成は、以下の通りである。
本発明の第１の構成は、
化学増幅型レジストにより形成されたレジスト層と、
前記レジスト層を被覆するように形成された保護層と、
前記レジスト層と前記保護層との間に設けられたバッファ層と、
を有し、
前記保護層は、酸性物質、塩基性物質、および当該酸性物質が当該塩基性物質と反応することにより生じた塩を含有しており、
前記バッファ層は、前記保護層により被覆される前の被覆前レジスト層の表層部分であって前記被覆前レジスト層と前記保護層とが接触する部分を構成要素とするものであり、
且つ、当該部分が、前記酸性物質、前記塩基性物質および前記塩を含むものである、マスクブランクである。【００１７】
第２の構成は、第１の構成に記載の構成であって、
前記レジスト層は塩基性物質を含有しており、
前記保護層の塩基性物質は、前記レジスト層の塩基性物質よりも嵩高い。【００１８】
第３の構成は、第１の構成に記載の構成であって、
前記レジスト層は塩基性物質を含有しており、
前記保護層の塩基性物質は、前記レジスト層の塩基性物質よりも分子が大きい。【００１９】
第４の構成は、第１ないし第３のいずれかの構成に記載の構成であって、
前記保護層の酸性物質は芳香族化合物である。【００２０】
第５の構成は、第１ないし第４のいずれかの構成に記載の構成であって、
前記保護層の塩基性物質はアミンである。【００２１】
第６の構成は、第１ないし第５のいずれかの構成に記載の構成であって、
前記バッファ層の厚さは１０ｎｍ以下である。【００２２】
第７の構成は、第１ないし第６のいずれかの構成に記載の構成であって、
前記保護層は水およびアルカリ性水溶液のうちのいずれかまたはその両方に可溶である。【００２３】
第８の構成は、第１ないし第７のいずれかの構成であって、
前記バッファ層は水およびアルカリ性水溶液のうちのいずれかまたはその両方に可溶である。【００２４】
第９の構成は、
化学増幅型レジストにより形成されたレジスト層を被覆するように、酸性物質、塩基性物質、および当該酸性物質が当該塩基性物質と反応することにより生じた塩を含有している保護層を形成する保護層形成工程と、
前記保護層形成工程中ないし後、前記保護層により被覆される前の被覆前レジスト層の表層部分であって前記被覆前レジスト層と前記保護層とが接触する部分に、前記保護層から移動してきた前記酸性物質、前記塩基性物質および前記塩を受け入れさせることにより、前記レジスト層と前記保護層との間にバッファ層を形成するバッファ層形成工程と、
を有する、マスクブランクの製造方法である。【００２５】
第１０の構成は、
第１ないし第８のいずれかの構成に記載のマスクブランクに対して、２００ｎｍ以下のサイズのパターンを形成するパターン形成工程と、
を有する、転写用マスクの製造方法である。
【発明の効果】
【００２６】
本発明によれば、保護層によって化学増幅型レジスト層を異物から保護し且つ化学増幅型レジストとしての機能が維持され、微細なパターンを形成可能なマスクブランクを提供することができる。
【図面の簡単な説明】
【００２７】
【図１】本実施形態におけるバイナリマスクブランクの概略断面図である。
【図２】本実施形態における光半透過型位相シフトマスクブランクの概略断面図である。
【図３】本実施形態における反射型マスクブランクの概略断面図である。
【図４】本実施形態におけるマスクブランクの製造の手順を示す概略断面図である。
【図５】本実施形態における転写用マスクの製造の手順を示す概略断面図である。
【図６】実施例１および比較例１にて作製した各マスクブランクから形成されたレジストパターンに対する評価を行った結果を示すグラフであり、Ｄｏｓｅ量に対するＣＤ（Ｃｒｉｔｉｃａｌ  Ｄｉｍｅｎｓｉｏｎ）幅の値を基にレジストパターンに対する評価を行った結果を示すグラフである。
【図７】実施例２および比較例２にて作製した各マスクブランクから形成されたレジストパターンに対する評価を行った結果を示すグラフであり、Ｄｏｓｅ量に対するＣＤ（Ｃｒｉｔｉｃａｌ  Ｄｉｍｅｎｓｉｏｎ）幅の値を基にレジストパターンに対する評価を行った結果を示すグラフである。
【発明を実施するための形態】
【００２８】
［実施の形態１］
以下、本発明の実施の形態について、主に図１〜図５を用いて説明する。本実施形態においては、次の順序で説明を行う。
１．マスクブランク
１−Ａ）概要
１−Ｂ）基体
１−Ｂ−１）基板
１−Ｂ−２）薄膜
１−Ｃ）化学増幅型レジスト層
１−Ｄ）バッファ層
１−Ｅ）保護層
１−Ｆ）その他
２．マスクブランクの製造方法
２−Ａ）基体準備工程
２−Ｂ）化学増幅型レジスト層形成工程
２−Ｃ）保護層形成工程
２−Ｄ）バッファ層形成工程
３．転写用マスクおよびその製造方法
４．実施の形態による効果
５．変形例
【００２９】
なお、以下に記載が無い内容については、マスクブランク、マスクブランクの製造方法、転写用マスクおよびその製造方法に関する技術における公知の構成（例えば特許文献１に記載の構成）を適宜採用しても構わない。
【００３０】
＜１．マスクブランク＞
１−Ａ）概要
本実施形態におけるマスクブランクに関して、図１〜図３を用いて説明する。
【００３１】
本実施形態におけるマスクブランクは、大きく分けて以下の構成を有している。
・マスクブランクの基となる基体１
・化学増幅型レジストにより形成された化学増幅型レジスト層２（以降、単に「レジスト層２」とも言う。）
・レジスト層２を覆うように形成されたバッファ層３であって、保護層４から酸や塩基が過度にレジスト層２に向かわないようにしつつ、レジスト層２と保護層４との間のｐＨバランスを取るバッファ層３
・レジスト層２（さらに詳しく言うとバッファ層３）を被覆するように形成された保護層４
なお、記載順は積層順を表している。つまり、天地方向で言うと、基体１から見て天の方向からレジスト層２を積層させ、レジスト層２から見て天の方向からバッファ層３が積層されている。
【００３２】
１−Ｂ）基体１
本実施形態における基体１としては、基板１０を含むものであって、特許文献１に記載のマスクブランクであって、レジスト層２を形成する前の段階のものであっても構わない。基体１としては、基板１０そのものであっても構わないし、基板１０の上に光半透過膜１１や遮光膜１２やエッチングマスク１３（ハードマスク）や反射防止膜などが形成されていても構わない。また、基板１０としては石英ガラスからなる基板１０であっても構わない。
なお、これら各種の膜や層の具体的な組成としては、特許文献１に記載の内容や公知の内容を採用しても構わない。一例として挙げれば、光半透過膜１１としてはＭｏＳｉＮ膜、遮光膜１２としてはＣｒＯＮやＣｒＮなどの複数のクロム化合物含有膜、エッチングマスク１３としてはＭｏＳｉＮ膜を用いても構わない。
基板１０および薄膜１５について以下に詳述する。
【００３３】
１−Ｂ−１）基板１０
本実施形態における基板１０としては、ガラス基板を用いることができる。透過型マスクの場合、基板１０は、ウェハ上にパターンを形成するときの露光光に対して高い透過率を有するガラス材のものが選択される。反射型マスクの場合、露光光のエネルギーに伴う基板１０の熱膨張が最小限にできる低熱膨張ガラスが選択される。
具体的には、透過型マスク（例えば、バイナリマスク、位相シフトマスクおよびグレートーンマスク）の場合、基板１０の材質としては、合成石英ガラス、ソーダライムガラス、アルミノシリケートガラス、ボロシリケートガラス、無アルカリガラスなどが挙げられる。詳しい例として、波長１９３ｎｍのＡｒＦエキシマレーザーや波長２５４ｎｍのＫｒＦエキシマレーザーを露光光として用いる転写型マスクの基板１０には、波長３００ｎｍ以下の光に対して高い透過率を有する合成石英ガラスを好ましく用いることができる。
また、反射型マスクであるＥＵＶマスクの場合、基板１０には、露光時の熱による被転写パターンの歪みを抑えるために、約０±１．０×１０−７／℃の範囲内、より好ましくは約０±０．３×１０−７／℃の範囲内の低熱膨張係数を有するガラス材料であるＳｉＯ２−ＴｉＯ２系ガラスを好ましく用いることができる。
【００３４】
１−Ｂ−２）薄膜
基板１０の主表面に対して薄膜１５が形成される。基板１０の主表面であってレジスト膜２の下に形成される薄膜を構成する元素は、マスクブランク５から製造される転写用マスクの用途に応じて選択される。薄膜の具体的な構成を列挙するならば、以下の（１）〜（５）が挙げられる。
【００３５】
（１）バイナリマスクブランクの薄膜１５
図１を参照し、バイナリマスクブランクの薄膜１５について説明する。図１は、バイナリマスクブランクの構成図である。バイナリマスクブランクを作製する場合、露光波長の光に対して透光性を有する基板上に、遮光膜を有する薄膜が形成される。
この遮光膜１１１は、クロム、タンタル、ルテニウム、タングステン、チタン、ハフニウム、モリブデン、ニッケル、バナジウム、ジルコニウム、ニオブ、パラジウム、ロジウム等の遷移金属単体あるいはその化合物を含む材料からなる。例えば、クロムや、クロムに酸素、窒素、炭素などの元素から選ばれる１種以上の元素を添加したクロム化合物で構成した遮光膜１１１が挙げられる。また、例えば、タンタルに、酸素、窒素、ホウ素などの元素から選ばれる１種以上の元素を添加したタンタル化合物で構成した遮光膜１１１が挙げられる。
また、薄膜１５は、遮光膜１１１の構造が、遮光層と主表面反射防止層の２層構造や、さらに遮光層と基板１０との間に裏面反射防止層を加えた３層構造としたものなどがある。また、遮光膜１１１の膜厚方向における組成が連続的または段階的に異なる組成傾斜膜としてもよい。
また、遮光膜１１１上にエッチングマスク１３を有する薄膜１５の構成としてもよい。このエッチングマスク１３は、遷移金属シリサイドを含む遮光膜１１１のエッチングに対してエッチング選択性を有する（エッチング耐性を有する）特にクロムや、クロムに酸素、窒素、炭素などの元素を添加したクロム化合物からなる材料で構成することが好ましい。このとき、エッチングマスク１３に反射防止機能を持たせることにより、遮光膜１１１上にエッチングマスク１３を残した状態で転写用マスクを作製してもよい。
【００３６】
（２）他の構成を有するバイナリマスクの薄膜１５
また、バイナリマスクの薄膜１５の他の例としては、遷移金属およびケイ素（遷移金属シリサイド、特にモリブデンシリサイドを含む）の化合物を含む材料からなる遮光膜１１１を有する構成も挙げることができる。
この遮光膜１１１は、遷移金属およびケイ素の化合物を含む材料からなり、これらの遷移金属およびケイ素と、酸素および／または窒素を主たる構成要素とする材料が挙げられる。また、遮光膜１１１は、遷移金属と、酸素、窒素および／またはホウ素を主たる構成要素とする材料が挙げられる。遷移金属には、モリブデン、タンタル、タングステン、チタン、ハフニウム、ニッケル、バナジウム、ジルコニウム、ニオブ、パラジウム、ルテニウム、ロジウム、クロム等が適用可能である。
特に、遮光膜１１１をモリブデンシリサイドの化合物で形成する場合であって、遮光層（ＭｏＳｉ等）と主表面反射防止層（ＭｏＳｉＯＮ等）の２層構造や、さらに遮光層と基板１０との間に裏面反射防止層（ＭｏＳｉＯＮ等）を加えた３層構造がある。
また、遮光膜１１１の膜厚方向における組成が連続的または段階的に異なる組成傾斜膜としてもよい。
【００３７】
（３）ハーフトーン型位相シフトマスクの薄膜１５
図２は、ハーフトーン型位相シフトマスクブランク５の構成図である。ハーフトーン型位相シフトマスクを作製する場合、転写時に使用する露光光の波長に対して透光性を有する基板１０上に遷移金属およびケイ素（遷移金属シリサイド、特にモリブデンシリサイドを含む）の化合物を含む材料からなる光半透過膜１１を有する薄膜１５が形成される。
薄膜１５に含まれる光半透過膜１１は、実質的に露光に寄与しない強度の光（例えば、露光波長に対して１％〜３０％）を透過させるものであって、所定の位相差（例えば１８０度）を有するものである。なお、ハーフトーン型位相シフトマスクは、この光半透過膜１１をパターニングした光半透過部と、光半透過膜１１が形成されていない実質的に露光に寄与する強度の光を透過させる光透過部とによって、光半透過部を透過して光の位相が光透過部を透過した光の位相に対して実質的に反転した関係になるようにすることによって、光半透過部と光透過部との境界部近傍を通過し回折現象によって互いに相手の領域に回り込んだ光が互いに打ち消しあうようにし、境界部における光強度をほぼゼロとし境界部のコントラスト即ち解像度を向上させるものである。
この光半透過膜１１は、例えば遷移金属およびケイ素（遷移金属シリサイドを含む）の化合物を含む材料からなり、これらの遷移金属およびケイ素と、酸素および／または窒素を主たる構成要素とする材料が挙げられる。遷移金属には、モリブデン、タンタル、タングステン、チタン、ハフニウム、ニッケル、バナジウム、ジルコニウム、ニオブ、パラジウム、ルテニウム、ロジウム、クロム等が適用可能である。
また、光半透過膜１１上に遮光膜１２を有する形態の場合、上記光半透過膜１１の材料が遷移金属およびケイ素を含むので、遮光膜１２の材料としては、光半透過膜１１に対してエッチング選択性を有する（エッチング耐性を有する）特にクロムや、クロムに酸素、窒素、炭素などの元素を添加したクロム化合物で構成することが好ましい。
【００３８】
（４）多階調マスクの薄膜１５
多階調マスクの薄膜１５は、１以上の半透過膜と遮光膜１２との積層構造である。
半透過膜の材料については、ハーフトーン型位相シフトマスクブランクの光半透過膜１１と同様の元素のほか、クロム、タンタル、チタン、アルミニウムなどの金属単体や合金あるいはそれらの化合物を含む材料も含まれる。
各元素の組成比や膜厚は、露光光に対して所定の透過率となるように調整される。遮光膜１１１の材料についてもバイナリマスクブランクの遮光膜１２が適用可能であるが、半透過膜との積層構造で、所定の遮光性能（光学濃度）となるように、遮光膜１２の材料の組成や膜厚は調整される。
【００３９】
（５）反射型マスクの薄膜１５
図３を参照し、反射型マスクブランク（ＥＵＶマスクブランク）の薄膜１５について説明する。図３は、反射型マスクブランクの構成図である。
反射型マスクブランクの薄膜１５は、低熱膨張係数を有するガラス材料からなる基板１０上に露光光を反射する多層反射膜２１が形成され、多層反射膜２１上に保護膜２２（キャッピング層）が形成され、保護膜２２の上に露光光を吸収する吸収体膜２３が形成された構造を有する。
反射型マスクブランクから製造された反射型マスクは、露光光を吸収する吸収体膜２３がパターン状に形成された構造を有しており、露光機（パターン転写装置）に搭載された反射型マスクに入射した光（ＥＵＶ光）は、吸収体膜２３のある部分では吸収され、吸収体膜のない部分では多層反射膜２１により反射された光像が反射光学系を通して半導体基板上に転写される。
多層反射膜２１は、高屈折率層と低屈折率層とを交互に積層して形成される。多層反射膜２１の例としては、Ｍｏ膜とＳｉ膜を交互に４０周期程度積層したＭｏ／Ｓｉ周期積層膜、Ｒｕ／Ｓｉ周期多層膜、Ｍｏ／Ｂｅ周期多層膜、Ｍｏ化合物／Ｓｉ化合物周期多層膜、Ｓｉ／Ｎｂ周期多層膜、Ｓｉ／Ｍｏ／Ｒｕ周期多層膜、Ｓｉ／Ｍｏ／Ｒｕ／Ｍｏ周期多層膜、Ｓｉ／Ｒｕ／Ｍｏ／Ｒｕ周期多層膜などがある。露光波長により、材質を適宜選択することができる。
保護膜２２（キャッピング層）は、多層反射膜２１を保護する膜であり、たとえばＲｕで構成される。
また、吸収体膜２３は、露光光である例えばＥＵＶ光を吸収する機能を有するもので、例えばタンタル（Ｔａ）単体またはＴａを主成分とする材料を好ましく用いることができる。このような吸収体膜２３の結晶状態は、平滑性、平坦性の点から、アモルファス状または微結晶の構造を有しているものが好ましい。
【００４０】
１−Ｃ）化学増幅型レジスト層２
本実施形態におけるレジスト層２の形成のために用いられる化学増幅型レジストには、
種々の制限がある。後述の１−Ｄ）バッファ層３にて説明するが、本実施形態におけるレジスト層２は、保護層４から塩等を受け入れるという重要な役割を担う必要がある。ただ、保護層４から受け入れる塩によって（すなわち塩生成の反応物である保護層４の酸性物質および塩基性物質の種類によって）、使用が可能となる化学増幅型レジストの種類も変わる。つまり、レジスト層２と保護層４とでは、バッファ層３を形成するための相性が存在する。この相性については、以下の１−Ｄ）バッファ層３および１−Ｅ）保護層４で述べる。なお、上記の相性を満たしていれば、化学増幅型レジストの種類としては公知のものを用いても構わない。
【００４１】
１−Ｄ）バッファ層３
本実施形態におけるバッファ層３は、保護層４により被覆される前の被覆前レジスト層２０の表層部分であって被覆前レジスト層２０と保護層４とが接触する部分を構成要素とするものであり、且つ、当該部分が、保護層４から移動してきた塩やその基となった酸性物質および塩基性物質（以降、これらをまとめて「塩等」とも言う。）を受け入れることにより形成される。
【００４２】
組成という観点で見ると、バッファ層３は、保護層４が有する成分とレジスト層２が有する成分が共存する層である。推測ではあるが、共存している態様について詳しく言うと、以下の通りと考えられる。
１．まず、保護層４としては、酸性物質および塩基性物質を含有したものを、本実施形態では用いる。
２．保護層４の内部においては、酸性物質が塩基性物質と反応することにより塩が生じることになる。
３．被覆前レジスト層２０の表層部分が、当該塩や未反応の酸性物質および未反応の塩基性物質のそれぞれ一部を受け入れる。
４．最終的に、被覆前レジスト層２０の表層部分が、保護層４が有する成分とレジスト層２が有する成分との共存状態となる。
【００４３】
なお、ここで言う「被覆前レジスト層２０」は、その名の通り保護層４を被覆する前（すなわちバッファ層３が形成される前）におけるレジスト層２のことである。保護層４を被覆した後、被覆前レジスト層２０の表層部分がバッファ層３へと変化する。そのため、以下に述べる「レジスト層２」は、被覆前レジスト層２０においてバッファ層３へと変化しなかった部分のことを指すものとする。つまり、「被覆前レジスト層２０」は「保護層４の塩が入り込みバッファ層３となる予定の部分」と「保護層４の塩等が入り込まないままレジスト層２となる予定の部分」とで構成されている。
【００４４】
上記のように、被覆前レジスト層２０の表層部分に対して意図的に保護層４から塩等を受け入れさせることにより、塩、酸性物質、そして塩基性物質との間での酸・塩基反応による化学平衡の系が形成されて緩衝作用が生じ、最終的には、保護層４から酸や塩基が過度にレジスト層２に向かわないようにしつつ、レジスト層２と保護層４との間のｐＨバランスを取ることが可能となる。
【００４５】
上記の効果が奏されるメカニズムとしては、推測ではあるが、レジスト層２が含有しているメインポリマーの成分等が、保護層４から受け入れた塩等を所定量混在することにより、塩、酸性物質、そして塩基性物質との間で塩生成反応に係る化学平衡の系を形成し、レジスト層２と保護層４との間に緩衝地帯を設けているものと考えられる。その結果、バッファ層３は、緩衝地帯として、保護層４が含有する塩基成分をレジスト側に浸透させないような構造になっているものと考えられる。
【００４６】
レジスト層２および保護層４の間にバッファ層３を設けることにより、本発明の課題の項目で述べた点を全て解決できる。
【００４７】
具体的に言うと、保護層４を設けることにより、１つ目の点（マスクブランクの最表面に付着する異物）および２つ目の点（外気に触れたときの化学増幅型レジストの劣化）を解決できる。
【００４８】
そして、３つ目の点として、以下の点を挙げた。すなわち、レジスト層２の上に保護層４（別の層）を形成すると、保護層４に含まれる酸や塩基などの成分や、保護層４を透過してくる水分やアウトガスなどにより、レジスト層２の感度が低下してしまうという点である。しかしながら、本実施形態のように、被覆前レジスト層２０および保護層４を利用してバッファ層３を設けることにより、結果的にレジスト層２と保護層４との間に、保護層４に含まれる酸や塩基などの成分や、保護層４を透過してくる水分やアウトガスなどに対する緩衝地帯を設けることが可能となる。
【００４９】
さらに、４つ目の点として、レジスト層２と保護層４との間の密着性を高く保持する必要がある。しかしながら、本実施形態のように、レジスト層２と保護層４との間にバッファ層３を設けることにより、４つ目の点も解決できる。その理由としては以下の通りである。
【００５０】
先に述べたように、被覆前レジスト層２０の表層部分が、保護層４が有する成分とレジスト層２が有する成分との共存状態となる。ある意味、レジスト層２と保護層４とが両者の界面において融合している状態となる。そうなると、保護層４が有する塩等をレジスト層２が全く受け入れない場合に比べて、レジスト層２と保護層４との間の密着性が著しく向上する。
【００５１】
また、５つ目の点として、レジスト層２に対して露光を行った際、レジスト層２の主表面における露光部分の性質が変化するおそれがある。しかしながら、本実施形態のように、レジスト層２と保護層４との間にバッファ層３を設けることにより、５つ目の点も解決できる。その理由としては以下の通りである。
【００５２】
まず、本発明の課題の項目で述べたように、例として、ポジ型の化学増幅型レジストに対して数十ｎｍの径のスポット露光を行う場合を考える。レジストは疎水性であるため、数十ｎｍの径のスポットである露光部分に現像液が上手く入り込まず、精緻なレジストパターンを形成することが困難となる。
【００５３】
一方、上記の場合を本実施形態の場合に置き換えると、レジスト層２への露光後、現像液によって保護層４もろともレジスト層２の露光部を除去する。その際、保護層４が除去されると共に、バッファ層３もある程度除去されることになる。なぜなら、バッファ層３は、保護層４が有する成分とレジスト層２が有する成分とが共存したものであり、疑似的に露光されたかような状態になり、溶解性が向上しバッファ層３が除去されることになるためである。
【００５４】
ここで、バッファ層３の除去は、被覆前レジスト層２０の表層部分の除去を意味する。つまり、被覆前レジスト層２０の主表面の影響による、露光部分への現像液の入り込みにくさを、被覆前レジスト層２０の表層部分の除去（バッファ層３の除去）により無くすことが可能となる。しかも、現像液によって保護層４もろともレジスト層２の露光部を除去するため、レジスト層２の濡れ性が向上することになる。その結果、先に説明した従来の例のように、レジスト層２の主表面において露光部分に現像液が入り込まないという現象をなくすことが可能となる。
【００５５】
ちなみに、化学増幅型レジストには、基体１に対して良好に塗布されるようにするために、界面活性剤が添加されている。レジスト層２を形成した後であって保護層４を形成する前だと、表面張力の関係上、レジスト層２の最表面には界面活性剤が多く存在していると考えられる。そのため、従来だと、レジスト層２を覆うように保護層４を設けたとしても、両者の間に界面活性剤が存在することになる。その結果、レジスト層２と保護層４との間の密着性が低下するおそれがある。さらに悪いことに、保護層４を除去した後にレジスト層２に対して現像液を塗布したとしても、界面活性剤のせいで現像液が露光部分に行き届かない可能性もある。
しかしながら、本実施形態のように、バッファ層３の除去という形で被覆前レジスト層２０の表層部分の除去を行うと、レジスト層２の最表面に存在していた界面活性剤もろとも表層部分の除去を行うことが可能になる。
【００５６】
いずれにせよ、本実施形態の手法を用いる結果、通常通り、露光部分の方が非露光部分よりも現像液により高い溶解速度を発揮することができ、数十ｎｍの径のスポットである露光部分であっても、精緻なレジストパターンを形成することが可能となる。
【００５７】
なお、バッファ層は水およびアルカリ性水溶液のうちのいずれかまたはその両方に可溶であるのが好ましい。水にしてもアルカリ性水溶液にしても、取り扱いが容易でありコストも低廉となるためである。
【００５８】
なお、バッファ層３の厚さとしては、０．１ｎｍ以上１０ｎｍ以下が好ましい。０．１ｎｍ以上ならば、上述のようなバッファ層３としての働きを奏することが可能となる。１０ｎｍ以下ならば、保護層４からの塩等が被覆前レジスト層２０へと入り込みすぎていない状態であり、転写用マスクを製造する際のレジストパターンの形成の際に悪影響を与えないで済む。なお、バッファ層３の厚さは１０ｎｍ以下が好ましいものの、更に好ましくは５ｎｍ以下で最も好ましくは１ｎｍである。
【００５９】
ちなみに、バッファ層３の確認方法としては、公知の組成分析方法（ＸＰＳ等）を用いてバッファ層３を特定しても構わない。その際、バッファ層３の厚さを求めても構わない。
【００６０】
なお、バッファ層３の厚さを求める方法としては、バッファ層３を設けない場合のレジスト層２に対する現像の際の減膜量と、バッファ層３を設ける場合のレジスト層２に対する現像の際の減膜量の差分をバッファ層３の厚さと認定する方法も挙げられる。上述の通り、バッファ層３は、保護層４の塩等の成分が入り込んでいる分、露光部分、非露光部分にかかわらず、現像液により減膜しやすくなっている。つまり、各々の減膜量の差分が、バッファ層３を設けたことに起因する減膜量となり、ひいてはこれがバッファ層３の減膜量ということになる。その結果、減膜量の差分をバッファ層３の厚さとしてもよい。
以降、上記の減膜量を用いた測定手法を「減膜法」とも言う。
【００６１】
１−Ｅ）保護層４
さて、先に述べたように、本実施形態における保護層４は、マスクブランクの主表面を異物等から保護するのみならず、バッファ層３を形成するための塩等の提供源でもある。どのような塩等が、レジスト層２に入り込んだ時にバッファ層３を形成するかは相性の問題もある。その相性については現在検討中ではあるが、現在、本発明者が把握している内容としては以下の通りである。
【００６２】
まず、レジスト層２は塩基性物質を含有している状態であって、保護層４の塩基性物質は、レジスト層２の塩基性物質よりも嵩高いようにするのが好ましい。なお、本明細書における「嵩高さ」とは、堅い置換基などにより分子の末端の構成単位が立体的に拡がって他の分子との配列や分子内の回転運動が妨害される状態を示す。また、本明細書における「嵩高さ」とは、具体的には、α炭素上の置換基のファンデルワールス容積をいい、分子量で一義的に規定されるものではなく、ｔ−ブチル基のように分岐構造を有すると増加する指標である。
【００６３】
先にも述べたように、保護層４から入り込む塩は、酸性物質と塩基性物質とが反応して生成される。そのため、当該塩は当該塩基性物質をその構成の一部としている。そこで、保護層４の塩基性物質が、レジスト層２の塩基性物質よりも嵩高ければ、保護層４の塩基性物質を構成の一部とする塩が被覆前レジスト層２０の全体に入り込むことを防ぐことができる。いくらバッファ層３が有効な働きを行うといっても、被覆前レジスト層２０の全体がバッファ層３になってしまうと、レジスト層２の役割を果たすことが十分にできなくなる。これを防ぐべく、上記のような塩基性物質の嵩高さの規定を設けている。さらに、上記の嵩高さの規定に従うのならば、塩を形成せず保護層４の中で遊離している塩基性物質がレジスト層２にむやみに入り込むのを防ぐことも可能となる。
【００６４】
なお、塩基性物質の嵩高さについては、公知の方法で調べればよく、質量分析法やクロマトグラフィー法、フーリエ変換赤外分光法、Ｘ線回折法等を用いても構わない。
【００６５】
また、レジスト層２は塩基性物質を含有している状態であって、保護層４の塩基性物質は、前記レジスト層２の塩基性物質よりも分子が大きいようにするのが好ましい。上記の嵩高さの規定と同様の効果を発揮するためである。
なお、ここでいう「分子が大きい」とは、文字通り「分子の大きさ」の大小についてのものである。もちろん、この分子の大きさは、上記に列挙した公知の方法を用いても構わない。また、簡易的な手法として一例を挙げると、分子量として両者の塩基性物質を比較して、分子量が大きい方を分子が大きいとみなしても構わない。
好適な一例を挙げると、レジスト層２の塩基性物質は低級アミンであり、保護層４の塩基性物質はそれよりも高級アミンであるのが好ましい。
【００６６】
また、保護層４の酸性物質は芳香族化合物であるのが好ましく、特にポリアニリン系樹脂であるのが好ましい。なお、ポリアニリン系樹脂は、ベンゼン環にスルホ基の酸性置換基を有していてもよい。アミノベンゼンスルホン等の酸性基置換アニリンを、保護層の成分とすることによって導電性が向上するので、電子線描画型のレジストの場合には電子線で描画する時のチャージアップを効果的に防止する。また、保護層４の塩基性物質はアミンであるのが好ましく、具体的にはテトラアルキルアンモニウムヒドライド系の４級アンモニウム塩であるのが好ましい。さらに好ましくは、両者を合わせたものを保護層４の構成物質とする。この場合、保護層４はポリアニリン系樹脂を主成分として構成されることになる。こうすることにより、保護層４が水溶性のポリマーとなり、現像の前に保護層４を除去する際に、容易に保護層４を除去することが可能となる。なお、ここで言う主成分とは、組成比において５０％を超えて存在する成分のことを指す。なおその際、レジスト層２の塩基性物質はテトラブチルアミンであるのが好ましい。
【００６７】
なお、バッファ層３と同様、保護層４は水およびアルカリ性水溶液のうちのいずれかまたはその両方に可溶であるのが好ましい。
【００６８】
１−Ｆ）その他
上記の構成を有するのならば、その他の公知の層（膜）をマスクブランクに設けても構わない。例えば、基体１に対して上記で述べた以外の層を追加しても構わないし、保護層４を覆うように別の層を設けても構わない。
【００６９】
＜２．マスクブランクの製造方法＞
次に、本実施形態におけるマスクブランクの製造方法について、図４を用いて説明する。図４は、本実施形態におけるマスクブランクの製造方法を示す概略断面図である。なお、以下の工程の内容は、＜１．マスクブランク＞にて説明した内容と重複する部分もある。そのため、以下に記載が無い内容については、＜１．マスクブランク＞にて説明した通りである。
【００７０】
２−Ａ）基体準備工程
まず、マスクブランクの基となる基体１を準備する。具体的な構成や準備の手法は、特許文献１に記載の内容や公知の内容を用いても構わない。なお、本実施形態においては、石英ガラスからなる基板１０の上に光半透過膜１１、遮光膜１２およびエッチングマスク１３等の薄膜１５を設けたものを基体１として用いた場合について述べる。
【００７１】
２−Ｂ）化学増幅型レジスト層形成工程
本工程においては、基体１を覆うように、化学増幅型レジストによりレジスト層２を形成する。具体的な手法は、特許文献１に記載の内容や公知の手法を用いても構わない。一例として挙げるとすれば、基体１の主表面にＨＭＤＳ処理を施した後、化学増幅型レジストをスピンコートにより基体１の主表面に塗布し、ベーク処理を行う。こうして、基体１を覆うようにレジスト層２を形成する。
【００７２】
２−Ｃ）保護層形成工程
本工程においては、レジスト層２を被覆するように保護層４を形成する。具体的な手法は、特許文献１に記載の内容や公知の手法を用いても構わない。一例として挙げるとすれば、保護層４の原料となる薬剤をスピンコートによりレジスト層２の主表面に塗布し、ベーク処理を行う。
【００７３】
先にも述べたように、保護層４の内部に存在する酸性物質が、同じく保護層４の内部に存在する塩基性物質と反応することにより塩を生じさせる。保護層４は、当該塩を含有している。保護層４の原料となる薬剤（コート液）の具体例としては、酸性物質がポリアニリンであり塩基性物質がアミンである場合、コート液のうち９０質量％以上を水とするのが好ましい。こうすることにより、保護層４の中に過度に塩を存在させることがなくなり、適度な厚みのバッファ層３を形成することが容易に可能となる。また、レジスト層２にも保護層４にも塩基性物質が含まれていたとしても、９０質量％以上を水とすることにより、化学増幅型レジストからなるレジスト層２に含まれる塩基性物質に比べて、保護層４に含まれる塩基性物質を薄くすることができる。そうなると、濃度の差を利用することにより、保護層４の中の塩基性物質を、バッファ層３およびその奥のレジスト層２には浸透しないようにすることが可能となる。
【００７４】
２−Ｄ）バッファ層形成工程
本工程においては、保護層形成工程中ないし後、保護層４により被覆される前の被覆前レジスト層２０の表層部分であって被覆前レジスト層２０と保護層４とが接触する部分に、保護層４から移動してきた塩等（すなわち酸性物質、塩基性物質および塩）を受け入れさせる。それにより、レジスト層２と保護層４との間にバッファ層３を形成する。
【００７５】
具体的な手法について説明すると、保護層形成工程中にバッファ層形成工程を行う場合、保護層形成工程におけるベーク処理の際に、被覆前レジスト層２０の表層部分が、保護層４から移動してきた塩等を受け入れることになる。また、保護層形成工程後にバッファ層形成工程を行う場合としては、保護層形成工程におけるベーク処理後に室温へと温度が低下する際に、被覆前レジスト層２０の表層部分が、保護層４から移動してきた塩等を受け入れることになる。
【００７６】
なお、バッファ層３の形成のメカニズムは、推測ではあるが、以下の論が挙げられる。  被覆前レジスト層２０の塩基性物質と保護層４の塩基性物質が同種の化合物（例えば共にアミン）である場合、アミン同士なので両塩基性物質は混じり合いやすい。しかしながら、上記のようにコート液を薄くすると、保護層４の中の塩基性物質は被覆前レジスト層２０には浸透しにくくなる。その結果、被覆前レジスト層２０と保護層４との間に両塩基性物質が集まる部分が形成される。そのうち、被覆前レジスト層２０が、保護層４の主な塩基性物質（つまりポリアニリンにアミンが結合した塩）を受け入れるようになる。そしてそれとともに未反応の酸性物質および塩基性物質も受け入れ、化学平衡を形成する。その結果、被覆前レジスト層２０の表層部分がバッファ層３へと変化する。
ただ、上記の内容はあくまで推測であり、詳細については本発明者が鋭意検討中である。
【００７７】
以上の工程を経て、洗浄などのその他の処理を適宜行うことにより、本実施形態におけるマスクブランクは製造される。
【００７８】
＜３．転写用マスクおよびその製造方法＞
次に、本実施形態における転写用マスクおよびその製造方法について、図５を用いて説明する。図５は、本実施形態における転写用マスクの製造方法を示す概略断面図である。本実施形態における転写用マスクの製造方法は、以下の内容となる。
上記の＜２．マスクブランクの製造方法＞によって製造されたマスクブランクに対し、所定のパターンの形状に対応する露光を行った後、現像によりレジストパターンを形成するパターン形成工程を行い、最終的には所定の凹凸パターンを有する基体１または基板１０を製造する。なお、ここでいうパターン形成工程は、レジストパターンを形成することを指しても構わないし、そこからさらに進んで、基体１または基板１０に対して凹凸パターンを形成することを指しても構わない。
【００７９】
ここで、本実施形態のマスクブランクは、保護層４によってレジスト層２を異物から保護し且つ化学増幅型レジストとしての機能が維持され、微細なパターンを形成可能な状態となっている。その結果、本実施形態のマスクブランクに対して露光および現像を行うことにより、微細なパターンが形成された転写用マスクを製造することが可能となる。なお、パターンのサイズとしては、２００ｎｍ以下であるのが好ましい。本実施形態における転写用マスクの製造方法ならば、５０ｎｍ以下という微細なパターンであっても安定して形成可能となる。ここで言うパターンの形状は、任意の形状で構わない。例えば直線状であってもよいし点状であってもよいし両者を組み合わせた形状であってもよい。
【００８０】
＜４．実施の形態による効果＞
本実施形態によれば、以下の効果を奏する。
【００８１】
被覆前レジスト層２０の表層部分に対して意図的に保護層４から塩等（塩、それの基となる酸性物質および塩基性物質）を受け入れさせる。これにより、塩、酸性物質、そして塩基性物質との間での酸・塩基反応による化学平衡の系が形成されて緩衝作用が生じる。その結果、最終的には、保護層４から酸や塩基が過度にレジスト層２に向かわないようにしつつ、レジスト層２と保護層４との間のｐＨバランスを取ることが可能となる。
【００８２】
具体的に言うと、保護層４を設けることにより、１つ目の点（マスクブランクの最表面に付着する異物）および２つ目の点（外気に触れたときの化学増幅型レジストの劣化）を解決できる。その結果、従来の保護膜つきマスクブランクは、外からの物理的な衝撃がレジスト層２に直接加わったり、ダストがレジスト層２に付着したりすることを効果的に防止することができる。
【００８３】
そして、３つ目の点に関しては、被覆前レジスト層２０および保護層４を利用してバッファ層３を設けることにより、結果的にレジスト層２と保護層４との間に、保護層４に含まれる酸や塩基などの成分や、保護層４を透過してくる水分やアウトガスなどに対する緩衝地帯を設けることが可能となる。この緩衝地帯となるバッファ層３の存在によって、雰囲気中の酸素等、また、収納容器に由来するアウトガス等が保護層４を透過したとしても、それらがレジスト層２にまで入り込むことをバッファ層３が妨げてくれる。その結果、レジスト層２を形成した状態でマスクブランクを長期にわたって保管していても、雰囲気中のガスの影響による感度変化が生じなくなる。感度変化が生じないことにより、転写用マスクの製造直前（つまりパターン状の露光直前）になってはじめてレジスト層２を形成するという、工程を複雑化させることをする必要がなくなる。
【００８４】
さらに、４つ目の点に関しては、被覆前レジスト層２０の表層部分が、保護層４が有する成分とレジスト層２が有する成分との共存状態となる。ある意味、レジスト層２と保護層４とが両者の界面において融合している状態となる。そうなると、保護層４が有する塩をレジスト層２が全く受け入れない場合に比べて、レジスト層２と保護層４との間の密着性が著しく向上する。
【００８５】
また、５つ目の点に関しては、被覆前レジスト層２０の主表面の影響による、露光部分への現像液の入り込みにくさを、被覆前レジスト層２０の表層部分の除去（バッファ層３の除去）により無くすことが可能となる。その結果、先に説明した従来の例のように、レジスト層２の主表面において露光部分に現像液が付着し続けるという性質を無くすことが可能となる。その結果、通常通り、露光部分の方が非露光部分よりも現像液により高い溶解速度を発揮することができ、高い照射線量（Ｄｏｓｅ）の露光を行っても、また、数十ｎｍの径のスポットである露光部分であっても、精緻なレジストパターンを形成することが可能となる。
【００８６】
以上の通り、本実施形態によれば、保護層４によってレジスト層２を異物から保護し且つ化学増幅型レジストとしての機能が維持され、微細なパターンを形成可能なマスクブランクおよびそれに関連する技術を提供することができる。
【００８７】
＜５．変形例＞
本発明の技術的範囲は上述した実施の形態に限定されるものではなく、発明の構成要件やその組み合わせによって得られる特定の効果を導き出せる範囲において、種々の変更や改良を加えた形態も含む。
【００８８】
（レジスト層２の原料と保護層４の原料との相性）
上記の実施形態においては、レジスト層２が塩基性物質を有しており、保護層４における塩基性物質の嵩高さや大きさによって保護層４における塩の入り込み度合を規定した。しかしながら、これは一例であり、そもそも塩基性物質に依存せず他の物質によって塩の入り込み度合が決定される可能性もある。また、保護層４における酸性物質にしても塩基性物質にしても、上記にあげた例以外の化合物を使用しても、結局のところバッファ層３
が形成されればそれでよい。
【００８９】
保護層の塩基性物質としては、水に可溶で比較的嵩高な構造を有するアミン系化合物が挙げられる。アミン系化合物の分子に含まれる炭素原子の数は、１〜３０であると好ましい。具体的な例として、ピペラジン、モルホリン、ペンチルアミン、ジプロピルアミン、エチレンジアミン、２−ヘプチルアミン、２−アミノピリジン、２−アミノエタノール、シクロヘキシルアミン、ジイソプロピルアミン、４−ジメチルアミノピリジン、２−ジメチルアミノエタノール、Ｎ，Ｎ−ジエチルエチレンジアミン、Ｎ−イソプロピルエチレンジアミン、３−ジメチルアミノプロピオニトリル、Ｎ，Ｎ−ジメチルシクロヘキシルアミン、Ｎ，Ｎ−ジメチル−ｎ−ドデシルアミン、（Ｓ）−（＋）−２−アミノ−１−ブタノール、Ｎ，Ｎ−ジメチル−１，３−プロパンジアミン、２−アミノ−２−メチル−１，３−プロパンジオール、２−アミノ−２−メチル−１，３−プロパンジオール、Ｎ，Ｎ，Ｎ’，Ｎ’−テトラメチルエチレンジアミン、Ｎ，Ｎ，Ｎ’，Ｎ’−テトラメチル−１，３−プロパンジアミンなどが挙げられる。
塩基性物質が４級アミンである場合、アンモニウムハイドライドであることが好ましい。下記の一般式（１）に示されるアンモニウムヒドロキシド化合物であることが好ましい。式（１）中、Ｒ１、Ｒ２、Ｒ３、Ｒ４としては、炭素数１〜７のアルキル基、アルコール基、および、アリール基が挙げられる。具体的には、テトラメチルアンモニウムハイドライド、エチルトリメチルアンモニウムハイドライド、テトラエチルアンモニウムハイドライド、トリエチルブチルアンモニウムハイドライド、トリブチルエチルアンモニウムハイドライド、テトラｎブチルアンモニウムハイドライド、テトラｓブチルアンモニウムハイドライド、テトラｔブチルアンモニウムハイドライドなどが挙げられる。
【化１】
2015029693.tif 000003
【００９０】
また、保護層４の酸性物質としては、カルボキシ基、スルホ基等の酸性基を有する有機酸類であり、芳香族、脂肪族を問わない。カルボキシ基を有する酸性物質として、飽和脂肪酸類、不飽和脂肪酸類、芳香族脂肪酸類等が挙げられる。また、スルホ基を有する有機酸類として、ベンゼンスルホン酸類、アルキルベンゼンスルホン酸類、アミノベンゼンスルホン酸類、アルキル置換アミノベンゼンスルホン酸類などが挙げられる。
【実施例】
【００９１】
次に実施例を示し、本発明について具体的に説明する。もちろん本発明は、以下の実施例に限定されるものではない。
なお、以下の実施例においては保護層４を設けた一方、比較例においては保護層４を設けなかった。
また、実施例１（および比較例１）においてはポジ型のレジストを使用し、実施例２（および比較例２）においてはネガ型のレジストを使用した。【００９２】
＜実施例１＞
２−Ａ）基体準備工程
本実施例においては、基板１０に対し、積層順に言うと、光半透過膜１１、遮光膜１２、エッチングマスク１３を設けたものを基体１として作製した。なお、本実施例においては図２に記載の構成を採用した。【００９３】
まず、石英ガラスからなり透光性を有する基板１０上に、枚葉式ＤＣスパッタ装置を用いて光半透過膜１１を形成した。光半透過膜１１は、Ｍｏ、Ｓｉ、およびＮを主たる構成要素とする膜厚６９ｎｍの単層のＭｏＳｉＮ膜とした。その際の条件としては、以下のようにした。
スパッタターゲットにモリブデン（Ｍｏ）とシリコン（Ｓｉ）との混合ターゲット（原子％比  Ｍｏ：Ｓｉ＝１０：９０）を用い、アルゴン（Ａｒ）と窒素（Ｎ２）とヘリウム（Ｈｅ）の混合ガス雰囲気（ガス圧０．３Ｐａ，ガス流量比  Ａｒ：Ｎ２：Ｈｅ＝５：４９：４６）で、ＤＣ電源の電力を２．８ｋＷとし、反応性スパッタリング（ＤＣスパッタリング）を行った。スパッタリング後、２５０℃で５分間の加熱処理（アニール処理）を行った。
なお、光半透過膜１１は、ＡｒＦエキシマレーザー（波長１９３ｎｍ）用の位相シフト膜でもある。なお、この位相シフト膜は、ＡｒＦエキシマレーザー（波長１９３ｎｍ）において、透過率は５．２４％、位相差が１７３．８５度となっていた。【００９４】
その後、光半透過膜１１の上に、枚葉式ＤＣスパッタ装置を用いて遮光膜１２を形成した。遮光膜１２は、以下のように３層構造とした。【００９５】
まず、第１の遮光膜１２ａとして、膜厚３０ｎｍのＣｒＯＣＮ層を形成した。その際の条件としては、以下のようにした。
スパッタターゲットにクロムターゲットを使用し、アルゴンと二酸化炭素と窒素とヘリウムの混合ガス雰囲気（ガス圧０．２Ｐａ，ガス流量比  Ａｒ：ＣＯ２：Ｎ２：Ｈｅ＝２２：３９：６：３３）中で、ＤＣ電源の電力を１．７ｋＷとし、反応性スパッタリングを行った。【００９６】
次に、第２の遮光膜１２ｂとして、膜厚４ｎｍのＣｒＮ層を形成した。その際の条件としては、以下のようにした。
クロムターゲットを使用し、アルゴンと窒素の混合ガス雰囲気（ガス圧０．１Ｐａ，ガス流量比  Ａｒ：Ｎ２＝８３：１７）中で、ＤＣ電源の電力を１．７ｋＷとし、反応性スパッタリングを行った。【００９７】
最後に、第３の遮光膜１２ｃとして、膜厚１４ｎｍのＣｒＯＣＮ層を形成した。その際の条件としては、以下のようにした。
クロムターゲットを使用し、アルゴンと二酸化炭素と窒素とヘリウムの混合ガス雰囲気（ガス圧０．２Ｐａ，ガス流量比  Ａｒ：ＣＯ２：Ｎ２：Ｈｅ＝２１：３７：１１：３１）中で、ＤＣ電源の電力を１．８ｋＷとし、反応性スパッタリングを行った。【００９８】
以上の工程により、総膜厚が４８ｎｍの遮光膜１２を形成した。なお、この遮光膜１２は、位相シフト膜との積層構造において波長１９３ｎｍでの光学濃度（Ｏ．Ｄ．）が３．１であった。【００９９】
その後、遮光膜１２の上に、枚葉式ＤＣスパッタ装置を用いて膜厚１０ｎｍのエッチングマスク１３を形成した。なお、エッチングマスク１３の組成は、Ｍｏ：２．３原子％，Ｓｉ：５６．６原子％，Ｎ：４１．１原子％とした。エッチングマスク１３を形成する際の条件としては、以下のようにした。
スパッタターゲットにモリブデン（Ｍｏ）とシリコン（Ｓｉ）との混合ターゲット（原子％比  Ｍｏ：Ｓｉ＝４：９６）を用い、アルゴン（Ａｒ）と窒素（Ｎ２）とヘリウム（Ｈｅ）との混合ガス雰囲気（ガス圧０．１Ｐａ，ガス流量比  Ａｒ：Ｎ２：Ｈｅ＝６：１１：１６）とし、ＤＣ電源の電力を３．０ｋＷとした。
こうして、本実施例における基体１を作製した。【０１００】
２−Ｂ）化学増幅型レジスト層形成工程
上記の基体１の表面に対し、ＨＭＤＳ処理を所定の条件で施した。その後、ポジ型レジストであって電子線描画用の化学増幅型レジスト（富士フイルムエレクトロニクスマテリアルズ社製ＸＦＰ−２５５ＨＣ）を、基体１の主表面にスピンコートした。その後、加熱乾燥装置を用いて所定の加熱乾燥処理（ベーク処理）を行った。被覆前レジスト層２０の膜厚は１２０ｎｍとした。【０１０１】
２−Ｃ）保護層形成工程
保護層４の原料となる薬剤（コート液）を、レジスト層２の上にスピンコートした。なお、コート液における溶媒として、水とイソプロピルアルコールを用いた。質量比は、水：ＩＰＡ＝９０：１０とした。コート液における溶質として、三菱レイヨン社製アクアセーブ（登録商標）を用いた。この時、溶質と溶媒の質量比は、溶質：溶媒＝１〜３：９７〜９９とした。その後、加熱乾燥装置を用いて所定の加熱乾燥処理（ベーク処理）を行った。保護層４の膜厚は２０ｎｍとした。【０１０２】
２−Ｄ）バッファ層形成工程
保護層形成工程におけるベーク処理により、被覆前レジスト層２０の表層部分に対して保護層４の塩等を入り込ませることにより、バッファ層３を形成した。なお、減膜法を用いてバッファ層３の厚さを求めた結果、バッファ層３の厚さは５ｎｍであった。
以上の工程を経て、本実施例におけるマスクブランクを作製した。そして、本実施例においては、当該マスクブランクを室温にて樹脂製ケース内で３か月保管した。３か月保管したマスクブランクに対して、後述の評価試験を行った。【０１０３】
＜比較例１＞
比較例１においては、保護層４を設けなかった。つまり、２−Ｃ）保護層形成工程および２−Ｄ）バッファ層形成工程を行わなかった。それ以外は実施例１と同様とし、比較例１におけるマスクブランクを作製した。そして、当該マスクブランクを室温にて樹脂製ケース内で３か月保管した。３か月保管したマスクブランクに対して、後述の評価試験を行った。【０１０４】
＜参考例１＞
なお、参考例として、本実施例と同様の手法でマスクブランクを別途作成し、３か月の保管を行うことなく以下の評価試験を行った。つまり、参考例１のマスクブランクは、経時により劣化する前のマスクブランクを示し、以下の評価結果が参考例１に近ければ近いほど、レジスト感度の低下を抑制することができていると言える。
なお、「参考例」と銘打ってはいるが、参考例１のマスクブランクは本実施例に則して作成されたものであり、本発明の一具体例であることは言うまでもない。【０１０５】
＜評価１＞
各マスクブランクに対し、電子線による露光、露光後の１２０℃でのベーク処理（Ｐｏｓｔ  Ｅｘｐｏｓｕｒｅ  Ｂａｋｅ＝ＰＥＢとも言う。）、現像を順次行い、レジストパターンを形成した。そしてそのレジストパターンに対する評価を行った。レジストパターンに対する評価は、Ｄｏｓｅ量に対するＣＤ（Ｃｒｉｔｉｃａｌ  Ｄｉｍｅｎｓｉｏｎ）幅の値を基に行った。その結果を図６に示す。なお、ＣＤの測定にあたっては、ＳＥＭ（Ａｄｖａｎｔｅｓｔ社製  Ｅ３６２０）を使用した。  【０１０６】
結果に示すように、実施例１のマスクブランクは比較例１のマスクブランクよりも電子線のＤｏｓｅ量に対するＣＤ性能が高いことがわかった。また、実施例１のマスクブランクは参考例１のマスクブランクとほぼ同等の結果を示すことがわかった。このことから、実施例１のように、レジスト層２と保護層４との間にバッファ層３を設けることにより、レジスト感度の低下が抑制されることがわかった。【０１０７】
＜実施例２＞
実施例１におけるレジスト層２の形成において、ネガ型のレジスト層２を形成したことを除けば同じ手順でマスクブランクを作製した。なお、ネガ型のレジストとしては、富士フイルムエレクトロニクスマテリアルズ社製ＸＦＮ−００３を用いた。【０１０８】
＜比較例２＞
比較例２においては、保護層４を設けなかった。つまり、２−Ｃ）保護層形成工程および２−Ｄ）バッファ層形成工程を行わなかった。それ以外は実施例２と同様とし、比較例２におけるマスクブランクを作製した。【０１０９】
＜評価２＞
実施例２および比較例２にて作製した各マスクブランクに対し、電子線による露光、露光後の１２０℃でのベーク処理（ＰＥＢ）、現像を順次行い、レジストパターンを形成した。【０１１０】
実施例２および比較例２にて作製した各マスクブランクから形成されたレジストパターンに対する評価を行った。レジストパターンに対する評価は、Ｄｏｓｅ量に対するＣＤ（Ｃｒｉｔｉｃａｌ  Ｄｉｍｅｎｓｉｏｎ）幅の値を基に行った。ただ、実施例２および比較例２ではネガ型のレジストを用いているため、パターンの評価としては、ＩＳ（Ｉｓｏｌａｔｅｄ  Ｓｐａｃｅｓ）評価を行った。その結果を図７に示す。【０１１１】
結果に示すように、実施例２のマスクブランクは、Ｄｏｓｅ量を増加することができ、非露光部分の幅（スペース幅）を１８０ｎｍ以下（さらに言うと１６０ｎｍ程度）に調整した場合でも、優れた現像性を発揮することができた。
一方、比較例２のマスクブランクは、実施例２ほど優れた現像性を発揮することはなかった。特に、Ｄｏｓｅ量を３２μＣ／ｃｍ２以上でスペース幅を１８０ｎｍ以下に調整した場合、現像時に、非露光部分が溶解しきらない（いわゆるスペースが抜けきらない）という現象が生じていた。【０１１２】
＜まとめ＞
以上の通り、本実施例において、保護層４によってレジスト層２を異物から保護し且つ化学増幅型レジストとしての機能が維持され、微細なパターンを形成可能なマスクブランクを提供することができることがわかった。
【符号の説明】
【０１１３】
１………基体
１０……基板
１５……薄膜
１１……光半透過膜
１２……遮光膜
１２ａ…第一遮光膜
１２ｂ…第二遮光膜
１２ｃ…第三遮光膜
１３……エッチングマスク
２１……多層反射膜
２２……保護膜
２３……吸収体膜
２………レジスト層
３………バッファ層
４………保護層
２０……被覆前レジスト層
【図１】
2015029693.tif 000004
【図２】
2015029693.tif 000005
【図３】
2015029693.tif 000006
【図４】
2015029693.tif 000007
【図５】
2015029693.tif 000008
【図６】
2015029693.tif 000009
【図７】
2015029693.tif 000010
【国際調査報告】
2015029693.tif 000011
2015029693.tif 000012
2015029693.tif 000013
2015029693.tif 000014